(57)【特許請求の範囲】
【請求項１】
内輪、外輪、転動体を有し、前記転動体はボールであり、
内輪および外輪少なくとも何れかは、
炭素含有率〔Ｃ〕が０．９質量％以上１．１質量％以下、珪素含有率〔Ｓｉ〕が０．４質量％以上０．９質量％以下、マンガン含有率〔Ｍｎ〕が０．６質量％以上１．２質量％以下、クロム含有率〔Ｃｒ〕が０．９質量％以上１．８質量％以下、モリブデン含有率〔Ｍｏ〕が０．０１質量％以上０．２７質量％以下、ニッケル含有率〔Ｎｉ〕が０．０１質量％以上０．２質量％以下、銅含有率〔Ｃｕ〕が０．０２質量％以上０．２質量％以下、硫黄含有率〔Ｓ〕が０．０１質量％以下、リン含有率〔Ｐ〕が０．０２質量％以下、酸素含有率〔Ｏ〕が１０質量ｐｐｍ以下、残部が鉄（Ｆｅ）および不可避不純物である合金鋼からなり、
軌道面の表面位置での窒素の含有率〔Ｎ〕が０．２質量％以上１．０質量％以下であり、
軌道面の表面位置での炭素の含有率〔Ｃ〕が１．１質量％以上１．５質量％以下であり、
軌道面に、珪素（Ｓｉ）の窒化物およびマンガン（Ｍｎ）の窒化物からなるＳｉ・Ｍｎ系窒化物が、面積比で１．０％以上５．０％以下の範囲で存在し、
軌道面の表面から前記ボールの直径の０．０１倍に相当する深さの位置で、窒素の含有率〔Ｎ〕が０．０５質量％以上０．４２質量％以下、残留オーステナイト量が２０体積％以上４０体積％以下であり、圧縮残留応力が１００ＭＰａ以上５００ＭＰａ以下であることを特徴とする転がり軸受。
【請求項２】
前記ボールは、
炭素含有率〔Ｃ〕が０．９質量％以上１．１質量％以下、珪素含有率〔Ｓｉ〕が０．４質量％以上０．９質量％以下、マンガン含有率〔Ｍｎ〕が０．６質量％以上１．２質量％以下、クロム含有率〔Ｃｒ〕が０．９質量％以上１．８質量％以下、モリブデン含有率〔Ｍｏ〕が０．０１質量％以上０．２７質量％以下、ニッケル含有率〔Ｎｉ〕が０．０１質量％以上０．２質量％以下、銅含有率〔Ｃｕ〕が０．０２質量％以上０．２質量％以下、硫黄含有率〔Ｓ〕が０．０１質量％以下、リン含有率〔Ｐ〕が０．０２質量％以下、酸素含有率〔Ｏ〕が１０質量ｐｐｍ以下、残部が鉄（Ｆｅ）および不可避不純物である合金鋼からなり、
転動面の表面位置での窒素の含有率〔Ｎ〕が０．２質量％以上１．０質量％以下であり、転動面の表面位置での炭素の含有率〔Ｃ〕が１．１質量％以上１．５質量％以下であり、
転動面に、珪素（Ｓｉ）の窒化物およびマンガン（Ｍｎ）の窒化物からなるＳｉ・Ｍｎ系窒化物が、面積比で１．０％以上５．０％以下の範囲で存在し、
転動面から前記ボールの直径の０．０１倍に相当する深さの位置で、窒素の含有率〔Ｎ〕が０．０５質量％以上０．４２質量％以下、残留オーステナイト量が２０体積％以上４０体積％以下であり、圧縮残留応力が６００ＭＰａ以上１０００ＭＰａ以下である請求項１記載の転がり軸受。
【請求項３】
基油と、ジウレア化合物からなる増ちょう剤と、カルボン酸またはカルボン酸金属塩からなる防錆剤と、アミン系の腐食防止剤と、ジチオカーバメイトからなる耐剥離添加剤とを含有するグリースにより潤滑されている請求項１または２記載の転がり軸受。
【発明の詳細な説明】
【技術分野】
【０００１】
この発明は、転がり軸受に関する。
【背景技術】
【０００２】
転がり軸受は、長時間使用することによって金属疲労が生じ、内外輪の軌道面や転動体の転動面に剥離が生じる場合がある。剥離の形態としては、内部の非金属介在物を起点として生じた亀裂から剥離に至る「内部起点型剥離」と、異物混入による圧痕を起点として生じた亀裂から剥離に至る「表面起点型剥離」が、従来より良く知られている。
また、使用条件によっては、転がり軸受の使用中に内外輪および転動体の金属組織が変化して、その組織変化部を起点として生じた亀裂から早期に剥離に至る場合もある（組織変化型剥離）。金属組織の変化は、潤滑油の分解によって発生する水素が内外輪および転動体の金属組織に侵入することに起因して生じ、この水素が組織変化を加速していると考えられている。水素により、金属組織はマルテンサイトからフェライトへ変化する。この組織変化が生じた部分をエッチングを行って観察すると、フェライトに変化した部分が白く見える（白色組織）。
【０００３】
従来より、転がり軸受の組織変化型剥離を抑制するための提案がなされている（特許文献１〜４等を参照）。
特許文献１には、白色組織への組織変化を遅らせるクロムの含有率が高い（クロム含有率２．５〜１７．０質量％）鋼を使用するとともに、鋼中の旧オーステナイト結晶粒径を小さくして水素の集積を抑制し、白色組織の成長を抑制するピン止め効果を有する炭化物および炭窒化物の鋼中含有率を特定することが記載されている。
【０００４】
特許文献２には、エンジン補機用の転がり軸受に関し、内輪、外輪、および転動体の少なくとも一つは下記の構成(a) を満たすことと、下記の構成(b) を有することが好ましいことが記載されている。
(a) 質量比で、Ｃの含有率が０．２〜０．６％、Ｃｒの含有率が２．５〜７．０％、Ｍｎの含有率が０．５〜２．０％、Ｓｉの含有率が０．１〜１．５％、Ｍｏの含有率が０．５〜３．０％、Ｖの含有率が２．０％以下、Ｎｉの含有率が２．０％以下、残部がＦｅおよび不可避不純物である鋼からなる素材を所定形状に加工した後、浸炭又は浸炭窒化処理、焼入れ処理および焼戻し処理が施されて得られ、その転がり面をなす表層部は、ＣおよびＮの合計含有率が質量比で１．０〜２．５％、残留オーステナイト量が体積比で１５〜４５％、硬さがロックウェル硬さでＨＲＣ６０以上、炭化物および炭窒化物の少なくとも一種からなる析出物の存在率が転がり面内の面積比で１５〜３５％となっている。転がり面をなす表層部の定義に関しては、「表面から所定深さ（例えば、転動体直径Ｄａの５％である０．０５Ｄａ）までの範囲を指す」と記載されている。
(b) 前記転がり面をなす表層部の圧縮残留応力の最大値は、１５０〜２０００ＭＰａとなっている。
【０００５】
特許文献３には、エンジン補機用の転がり軸受の固定輪を下記の構成(c) および(d) を満たすものとすることにより、高振動で高荷重、且つ潤滑油に水が混入した状態となる条件下で使用されても、早期剥離が防止され、軸受寿命が大幅に延長できると記載されている。
(c) 合金成分として、炭素（Ｃ）を０．４０重量％以上１．２０重量％以下の範囲で、珪素（Ｓｉ）および／またはアルミニウム（Ａｌ）を０．７重量％以上２．０重量％以下の範囲で、マンガン（Ｍｎ）を０．２重量％以上２．０重量％以下の範囲で、ニッケル（Ｎｉ）を０．１重量％以上３．０重量％以下の範囲で、クロム（Ｃｒ）を３．０重量％以上９．０重量％以下の範囲で含有し、下記の（１）式で示すクロム当量が９．０重量％以上１７．０重量％以下である鉄鋼材料で形成された後、焼入れ、焼き戻しを施すことにより得られたものである。
Ｃｒ当量＝［Ｃｒ］＋２［Ｓｉ］＋１．５［Ｍｏ］＋５［Ｖ］
＋５．５［Ａｌ］＋１．７５［Ｎｂ］＋１．５［Ｔｉ］‥‥（１）
（式中、［Ｃｒ］，［Ｓｉ］，［Ｍｏ］，［Ｖ］，［Ａｌ］，［Ｎｂ］，［Ｔｉ］は、それぞれ、鉄鋼材料中のＣｒ，Ｓｉ，Ｍｏ，Ｖ，Ａｌ，Ｎｂ，Ｔｉの含有率（重量％）を示す。）
(d) 軌道面の表面硬さがＨＲＣ５７以上であり、軌道面に、直径が５０ｎｍ以上５００ｎｍ以下の微細炭化物が分散析出していて、軌道面に存在する炭化物の最大直径が１０μｍ未満である。
【０００６】
特許文献４には、特定のグリースを使用することで、転がり軸受の組織変化型剥離の発生を抑制することが記載されている。このグリースは、増ちょう剤として特定のジウレア化合物をグリース全量に対して１０〜３０質量％、腐食防止剤としてベンゾトリアゾールまたはその誘導体をグリース全量の０．５〜１０質量％、防錆剤としてナフテン酸塩及びコハク酸誘導体から選ばれる少なくとも１種をグリース全量の０．１〜１０質量％及び基油を含有する。
【０００７】
一方、特許文献５には、異物混入潤滑下での耐摩耗性および耐焼き付き性を改善するために、転がり軸受の内輪、外輪、および転動体の少なくとも一つの表面層に、浸炭窒化処理又は窒化処理によるＳｉ・Ｍｎ系窒化物を存在させ、前記表面層の窒素濃度を０．２ｗｔ％以上とし、Ｓｉ・Ｍｎ系窒化物の面積率を１％以上１０％未満とし、０．０５μｍ以上１μｍ以下のＳｉ・Ｍｎ系窒化物の面積３７５μｍ2 中の個数を１００個以上にすることが記載されている。
また、特許文献５に記載された転がり軸受では、使用する鋼のＳｉ含有率を０．３ｗｔ％以上２．２ｗｔ％以下、Ｍｎ含有率を０．３ｗｔ％以上２．０ｗｔ％以下、Ｓｉ／Ｍｎを５以下にし、Ｃｒ含有率は０．５ｗｔ％以上２．０ｗｔ％以下にしている。
【先行技術文献】
【特許文献】
【０００８】
【特許文献１】特開２００５−１４７３５２号公報
【特許文献２】特開２００５−３１４７９４号公報
【特許文献３】特許第４２７３６０９号公報
【特許文献４】特許第４１８８０５６号公報
【特許文献５】特開２００７−３３２３９０号公報
【発明の概要】
【発明が解決しようとする課題】
【０００９】
特許文献１〜３に記載された転がり軸受は、使用する鋼のクロム含有率が高いことに起因して、加工硬化が生じやすくなる。これに伴って、旋削性が低下するとともに、 焼入れ温度を高くする必要があることで熱処理性が低下する。そのため、特許文献１〜３に記載された転がり軸受には、生産性の低下により製造コストが上昇するという問題点がある。通常の焼入れ温度を採用すると、クロムの炭化物が溶け込み難くなり、必要な硬さが得られなくなる。
【００１０】
特許文献４に記載された特定のグリースを使用する方法だけでは、転がり軸受の組織変化型剥離を抑制できる効果が不十分である。
特許文献５には、転がり軸受の組織変化型剥離を抑制することに関する記載はなく、特許文献５に記載された転がり軸受では組織変化型剥離の抑制効果が得られない。
この発明の課題は、潤滑剤が分解され易い環境で使用された場合でも組織変化型剥離が生じにくい転がり軸受を、旋削性と熱処理性が良好な鋼を使用して得ることである。
【課題を解決するための手段】
【００１１】
上記課題を解決するために、この発明の転がり軸受は、内輪、外輪、転動体を有し、前記転動体はボールであり、内輪および外輪の少なくとも何れかが下記の構成(1) 〜(4) を有することを特徴とする。
(1) 炭素含有率〔Ｃ〕が０．９質量％以上１．１質量％以下、珪素含有率〔Ｓｉ〕が０．４質量％以上０．９質量％以下、マンガン含有率〔Ｍｎ〕が０．６質量％以上１．２質量％以下、クロム含有率〔Ｃｒ〕が０．９質量％以上１．８質量％以下、モリブデン含有率〔Ｍｏ〕が０．０１質量％以上０．２７質量％以下、ニッケル含有率〔Ｎｉ〕が０．０１質量％以上０．２質量％以下、銅含有率〔Ｃｕ〕が０．０２質量％以上０．２質量％以下、硫黄含有率〔Ｓ〕が０．０１質量％以下、リン含有率〔Ｐ〕が０．０２質量％以下、酸素含有率〔Ｏ〕が１０質量ｐｐｍ以下、残部が鉄（Ｆｅ）および不可避不純物である合金鋼からなる素材を所定形状に加工した後、浸炭または浸炭窒化と焼入れ焼戻しを行って得られる。
【００１２】
(2) 軌道面の表面位置（表面から深さ２０μｍ以内）での窒素の含有率〔Ｎ〕が０．２質量％以上１．０質量％以下であり、軌道面の表面位置（深さ２０μｍ以内）での炭素の含有率〔Ｃ〕が１．１質量％以上１．５質量％以下である。
(3) 軌道面に、珪素（Ｓｉ）の窒化物およびマンガン（Ｍｎ）の窒化物からなるＳｉ・Ｍｎ系窒化物が、面積比で１．０％以上５．０％以下の範囲で存在する。
(4) 軌道面から前記ボールの直径の０．０１倍に相当する深さの位置（１％Ｄ位置）で、窒素の含有率〔Ｎ〕が０．０５質量％以上０．４２質量％以下、残留オーステナイト量が２０体積％以上４０体積％以下であり、圧縮残留応力が１００ＭＰａ以上５００ＭＰａ以下である。
【００１３】
この発明の転がり軸受は、内輪および外輪の少なくとも何れかについて、前記構成(1) で特定された熱処理を、軌道面の表面位置での状態が前記構成(2) を満たす状態となるまで行うことにより、前記構成(3) を有するものとなる。
また、前記構成(4) のうち１％Ｄ位置の〔Ｎ〕≧０．０５質量％は、浸炭窒化時の雰囲気ガスの窒素濃度と雰囲気ガスでの保持時間を調整することで得られる。
【００１４】
さらに、前記構成(4) のうち１％Ｄ位置の圧縮残留応力が１００ＭＰａ以上５００ＭＰａ以下は、浸炭窒化時の保持温度と保持時間を調整することで得られる。その理由は、圧縮残留応力が、基地組織に対する炭素の固溶濃度が表面から深さ方向に勾配を有することにより付与され、固溶炭素の濃度勾配は浸炭窒化時の保持温度と保持時間により変化するためである。
【００１５】
そして、この発明の転がり軸受は、内輪および外輪の少なくとも何れかが前記構成(3) を有することで、Ｓｉ・Ｍｎ系窒化物が軌道面から侵入する水素のトラップサイトになるため、金属組織内への水素の拡散速度が遅くなる。
具体的には、前記構成(1) で特定された合金鋼および熱処理により、軌道面に熱的に安定なＳｉ・Ｍｎ系窒化物が、０．０１μｍ〜１μｍの大きさで、基地組織に均一に分散される。Ｓｉ・Ｍｎ系窒化物の組成はＳｉ：Ｍｎ≒５：１である。このＳｉ・Ｍｎ系窒化物は、基地組織であるマルテンサイトと結晶構造が異なるため、水素を強くトラップする作用を有する。
【００１６】
また、このＳｉ・Ｍｎ系窒化物は表面を硬化する作用も有する。この作用により、耐摩耗性および耐焼き付き性を向上する効果が得られる。
Ｓｉ・Ｍｎ系窒化物の面積率が１．０％未満であると、これらの作用が実質的に得られない。Ｓｉ・Ｍｎ系窒化物の面積率が５．０％を超えると、表面が硬すぎて研削性が不十分となる。
【００１７】
また、１％Ｄ位置の周辺は、軌道輪と転動体との接触部の材料内部に生じる剪断応力が最大になる位置であって、水素の局所集積が生じ易いため、この発明の転がり軸受では、前記構成(4) により、この位置での性状を水素による組織変化が生じないように、生じた場合でも剥離に至るまでの時間を長くできるように特定している。
具体的には、残留オーステナイトがＳｉ・Ｍｎ系窒化物と同様に、基地組織であるマルテンサイトと結晶構造が異なるため、水素のトラップサイトになる。この残留オーステナイト量を２０体積％以上にすることで、金属組織内への水素の拡散速度が遅くなる作用が実質的に得られる。残留オーステナイト量が４０体積％を超えると、寸法安定性が不十分となる。
【００１８】
また、浸炭窒化により内部に拡散した低濃度の窒素には残留オーステナイト量を安定化させる作用がある。１％Ｄ位置での窒素の含有率〔Ｎ〕が０．０５質量％以上であると、残留オーステナイト量を安定化する効果が実質的に得られる。１％Ｄ位置での窒素の含有率〔Ｎ〕が０．４２質量％を超えると、靱性の低下により寿命が低下する場合がある。
さらに、１％Ｄ位置での圧縮残留応力が１００ＭＰａ以上であると、組織変化部からの疲労亀裂の進展が抑制される。１％Ｄ位置での圧縮残留応力が５００ＭＰａを超えると、表面付近の靱性が低下する恐れがある。
【００１９】
［構成(1) で使用する合金鋼の組成について］
〔Ｃ〕を０．９質量％以上１．１質量％以下とする理由は以下の通りである。
炭素（Ｃ）は、焼入れによって基地（マトリックス）に固溶し、組織をマルテンサイト化することで鋼を強化する元素である。また、他の合金元素と結合して鋼中に硬い炭化物を形成させ、耐摩耗性を向上させる作用も有する。さらに、オーステナイトを安定化する元素であるため、残留オーステナイト量を多くする作用も有する。
【００２０】
残留オーステナイトの存在により鋼に侵入した水素が拡散し難くなるため、残留オーステナイト量が多いほど、水素が局所に集積し難くなって、鋼の組織変化が生じることを抑制できる。
これらの作用を得るために、炭素含有率を０．９質量％以上とする。
ただし、炭素含有率が１．１質量％を超えると、鋼中に粗大な炭化物が生成しやすくなり、靱性および加工性（研削性）が不十分となる。
【００２１】
〔Ｓｉ〕を０．４質量％以上０．９質量％以下とする理由は以下の通りである。
珪素（Ｓｉ）は、内外輪の軌道面および転動体の転動面にＳｉ・Ｍｎ系窒化物を面積比で１．０％以上析出させるために、０．４質量％以上含有されている必要がある。
また、精鋼時に脱酸剤として作用し、基地に固溶して焼入れ性を向上させる作用も有する。さらに、マルテンサイトを安定化する元素であるため、水素によるマルテンサイトからフェライトへの組織変化を抑制する作用を有する。
ただし、珪素含有率が０．９質量％を超えると、靱性、冷間加工性および被削性が不十分となる。
【００２２】
〔Ｍｎ〕を０．６質量％以上１．２質量％以下とする理由は以下の通りである。
マンガン（Ｍｎ）は、内外輪の軌道面および転動体の転動面にＳｉ・Ｍｎ系窒化物を面積比で１．０％以上析出させるために、０．６質量％以上含有されている必要がある。また、基地に固溶して焼入れ性を向上させる作用を有する。
また、マルテンサイトを安定化する元素であるため、水素によるマルテンサイトからフェライトへの組織変化を抑制する作用を有する。さらに、オーステナイトを安定化する元素でもあるため、鋼の組織変化の原因となる水素の局所集積を抑制する残留オーステナイト量を多くする作用も有する。
ただし、マンガン含有率が１．２質量％を超えると、残留オーステナイト量が多くなり過ぎて寸法安定性が低下する。
【００２３】
〔Ｃｒ〕を０．９質量％以上１．８質量％以下とする理由は以下の通りである。
クロム（Ｃｒ）は、基地に固溶して焼入れ性を向上させる作用を有する。また、炭素と結合して鋼中に硬い炭化物を形成し、耐摩耗性を向上させる作用を有する。また、マルテンサイトと炭化物を安定化する元素であるため、水素によるマルテンサイトからフェライトへの組織変化を抑制する作用を有する。クロム含有率が０．９０質量％未満であると、これらの作用が実質的に得られない。
ただし、クロムは高価な元素であるため含有率は少ない方が好ましい。また、クロム含有率が１．８質量％を超えると、旋削性が不十分となる。つまり、クロム含有率が１．８質量％以下の合金鋼を使用することで、旋削性と熱処理性が良好になる。
【００２４】
〔Ｍｏ〕を０．０１質量％以上０．２７質量％以下とする理由は以下の通りである。
モリブデン（Ｍｏ）は、基地に固溶して焼入れ性および焼戻し軟化抵抗性を向上させる作用を有する。また、炭素と結合して鋼中に硬い炭化物を形成し、耐摩耗性を向上させる作用を有する。また、マルテンサイトを安定化する元素であるため、水素によるマルテンサイトからフェライトへの組織変化を抑制する作用を有する。さらに、オーステナイトを安定化する元素でもあるため、鋼の組織変化の原因となる水素の局所集積を抑制する残留オーステナイト量を多くする作用も有する。
モリブデンは高価な元素である。モリブデンの含有率が０．０１質量％未満であると、これらの作用が実質的に得られないため、モリブデンの含有率を０．０１質量％以上とする。
ただし、モリブデン含有率が０．２７質量％を超えると、冷間加工性および被削性が不十分となって、生産性が低下する。
【００２５】
〔Ｎｉ〕を０．０１質量％以上０．２質量％以下とする理由は以下の通りである。
ニッケル（Ｎｉ）は、基地に固溶して焼入れ性および靱性を向上させる作用を有する。また、オーステナイトを安定化する元素であるため、鋼の組織変化の原因となる水素の局所集積を抑制する残留オーステナイト量を多くする作用を有する。
ニッケルは高価な元素であるため、含有率を０．２質量％以下とする。また、ニッケルの含有率が０．０１質量％未満であると、これらの作用が実質的に得られないため、ニッケルの含有率を０．０１質量％以上とする。
【００２６】
〔Ｃｕ〕を０．０２質量％以上０．２質量％以下とする理由は以下の通りである。
銅（Ｃｕ）は、基地に固溶して焼入れ性および粒界強度を向上させる作用を有する。銅の含有率が０．０２質量％未満であるとこれらの作用が実質的に得られないため、銅の含有率を０．０２質量％以上とする。
ただし、銅の含有率が０．２０質量％を超えると、熱間鍛造性が不十分となって、生産性が低下する。
【００２７】
〔Ｓ〕を０．０１質量％以下とする理由は以下の通りである。
硫黄（Ｓ）は、マンガン（Ｍｎ）と結合してＭｎＳを形成し、介在物となるため、その含有率を０．０１質量％以下にする。
〔Ｐ〕を０．０２質量％以下とする理由は以下の通りである。
リン（Ｐ）は、結晶粒界に偏析して、粒界強度や破壊靱性を低下させるため、その含有率を０．０２質量％以下にする。
【００２８】
〔Ｏ〕を１０質量ｐｐｍ以下とする理由は以下の通りである。
酸素（Ｏ）は、アルミニウム（Ａｌ）、マグネシウム（Ｍｇ）、カルシウム（Ｃａ）等と結合してＡｌ2 Ｏ3 、ＭｇＯ、ＣａＯ等の酸化物を形成する。これらの酸化物は介在物となり、剥離の起点となるため、その含有率を１０質量ｐｐｍ以下にする。
したがって、この発明の転がり軸受は、旋削性と熱処理性が良好な鋼を使用していながら、潤滑剤が分解され易い環境で使用された場合でも組織変化型剥離が生じにくいものである。
【００２９】
この発明の転がり軸受の転動体（ボール）は、下記の構成(1) および(5) 〜(7) を有することが好ましい。
(5) 転動面の表面位置（表面から深さ２０μｍ以内）での窒素の含有率〔Ｎ〕が０．２質量％以上１．０質量％以下であり、転動面の表面位置（深さ２０μｍ以内）での炭素の含有率〔Ｃ〕が１．１質量％以上１．５質量％以下である。
(6) 転動面に、珪素（Ｓｉ）の窒化物およびマンガン（Ｍｎ）の窒化物からなるＳｉ・Ｍｎ系窒化物が、面積比で１．０％以上５．０％以下の範囲で存在する。
(7) 転動面から前記ボールの直径の０．０１倍に相当する深さの位置（１％Ｄ位置）で、窒素の含有率〔Ｎ〕が０．０５質量％以上０．４２質量％以下、残留オーステナイト量が２０体積％以上４０体積％以下であり、圧縮残留応力が６００ＭＰａ以上１０００ＭＰａ以下である。
【００３０】
前記構成(5) および(6) は、内輪および外輪についての構成(2) および(3) と同じである。前記構成(7) のうち圧縮残留応力以外は、内輪および外輪についての構成(4) と同じである。転動体の場合は、１％Ｄ位置での圧縮残留応力を、内輪および外輪の１００ＭＰａ以上５００ＭＰａ以下よりも高い６００ＭＰａ以上１０００ＭＰａ以下としている。
転動体は、その挙動から、内輪および外輪と比較して亀裂が進展しやすいため、１％Ｄ位置での圧縮残留応力が６００ＭＰａ未満では、組織変化部からの疲労亀裂の進展を抑制する効果が不十分となる。１％Ｄ位置での圧縮残留応力が１０００ＭＰａを超えると、圧縮残留応力と釣り合う大きさで内部に発生する引張応力の作用によって、亀裂の進展が促進される場合がある。
【００３１】
転動体は、研磨後に行うボールピーニング加工によっても圧縮残留応力が付与されるため、同じ条件で浸炭窒化が行われた内輪および外輪よりも大きな圧縮残留応力が付与される。よって、１％Ｄ位置での圧縮残留応力が６００ＭＰａ以上１０００ＭＰａ以下は、浸炭窒化時の保持温度および保持時間と、ボールピーニング加工時のドラム回転速度および加工時間を調整することで得られる。
【００３２】
この発明の転がり軸受は、転動体が前記構成(6) を有することで、Ｓｉ・Ｍｎ系窒化物が転動面から侵入する水素のトラップサイトになるため、転動体が前記構成(6) を有さない場合と比較して、金属組織内への水素の拡散速度が遅くなる。また、前記構成(7) により、水素の局所集積が生じ易い位置での性状を水素による組織変化が生じないように、生じた場合でも剥離に至るまでの時間を長くできるように特定している。
したがって、この発明の転がり軸受は、前記構成(1) および(5) 〜(7) を有する転動体を備えることにより、これ以外の転動体を備えたものと比較して、より一層組織変化型剥離が生じにくいものとなる。
【００３３】
この発明の転がり軸受は、また、下記の構成(8) のグリースにより潤滑されていることが好ましい。
(8) 基油と、ジウレア化合物からなる増ちょう剤と、カルボン酸またはカルボン酸金属塩からなる防錆剤と、アミン系の腐食防止剤と、ジチオカーバメイトからなる耐剥離添加剤とを含有するグリース。
ジウレア化合物は高温安定性に優れるため、高温環境下でのちょう度の低下が抑制される。カルボン酸またはカルボン酸金属塩からなる防錆剤は、腐食反応を抑制する効果が高い。アミン系の腐食防止剤は、水分の侵入に伴う潤滑剤や樹脂製保持器の劣化を防止する効果が高い。ジチオカーバメイトからなる耐剥離添加剤は、剥離寿命を長くする効果が高い。
よって、この発明の転がり軸受は、前記構成(8) のグリースにより潤滑されていることにより、これ以外のグリースにより潤滑されているものと比較して、より一層組織変化型剥離が生じにくく剥離寿命が長いものとなる。
【発明の効果】
【００３４】
この発明の転がり軸受は、旋削性と熱処理性が良好な鋼を使用していながら、潤滑剤が分解され易い環境で使用された場合でも組織変化型剥離が生じにくいものである。
【図面の簡単な説明】
【００３５】
【図１】この発明の一実施形態に相当する玉軸受を示す断面図である。
【図２】白色組織が発生した外輪の断面を示す顕微鏡写真である。
【図３】白色組織が発生していない外輪の断面を示す顕微鏡写真である。
【発明を実施するための形態】
【００３６】
以下、この発明の実施形態について説明する。
図１は、この発明の一実施形態に相当する玉軸受を示す断面図である。この玉軸受は、内輪１、外輪２、ボール（転動体）３、保持器４、シールド板５で構成されている。
内輪１、外輪２、およびボール３は、前記構成(1) を満たす合金鋼および熱処理方法により得られ、内輪１および外輪２の軌道面の表面位置とボール３の転動面での窒素の含有率〔Ｎ〕が０．２質量％以上１．０質量％以下であり、炭素の含有率〔Ｃ〕が１．１質量％以上１．５質量％以下である。
【００３７】
そして、内輪１および外輪２の軌道面に、珪素（Ｓｉ）の窒化物およびマンガン（Ｍｎ）の窒化物からなるＳｉ・Ｍｎ系窒化物が、面積比で１．０％以上５．０％以下の範囲で存在する。
内輪１および外輪２の軌道面からボール３の直径の０．０１倍に相当する深さの位置（１％Ｄ位置）で、窒素の含有率〔Ｎ〕が０．０５質量％以上０．４２質量％以下、残留オーステナイト量が２０体積％以上４０体積％以下であり、圧縮残留応力が１００ＭＰａ以上５００ＭＰａ以下である。
【００３８】
また、ボール３の表面（転動面）に、珪素（Ｓｉ）の窒化物およびマンガン（Ｍｎ）の窒化物からなるＳｉ・Ｍｎ系窒化物が、面積比で１．０％以上５．０％以下の範囲で存在する。
さらに、ボール３の表面から１％Ｄ位置で、窒素の含有率〔Ｎ〕が０．０５質量％以上０．４２質量％以下、残留オーステナイト量が２０体積％以上４０体積％以下であり、圧縮残留応力が６００ＭＰａ以上１０００ＭＰａ以下である。
この実施形態の玉軸受は、旋削性と熱処理性が良好な鋼を使用していながら、潤滑剤が分解され易い環境で使用された場合でも組織変化型剥離が生じにくいものである。
【００３９】
［好適な用途について］
この発明の転がり軸受は、潤滑剤が分解され易い環境で使用された場合でも組織変化型剥離が生じにくいため、自動車や産業機械の変速機、ゴムベルトとプーリーで回転を伝達する構造、自動車のオルタネータ等の電装補機、および電気モータ用の転がり軸受として好適に使用できる。
自動車や産業機械の変速機では、添加剤を多く含む潤滑剤が使用されている。添加剤を多く含む潤滑剤は分解されやすい。
自動車のオルタネータ等の電装補機は、エンジンからの回転をゴムベルトとプーリーで伝達している。
【００４０】
ゴムベルトとプーリーで回転を伝達する構造では、ゴムベルトとプーリー間の摩擦により静電気が発生する。静電気による電位差は、プーリーに嵌合するシャフトを伝わり、転がり軸受の軌道輪と転動体との間の電位差になる。回転速度の変動や振動によって転動体と軌道輪との間に膜状に存在する潤滑油（油膜）が切れると、切れた部分で金属接触が生じる。金属接触が生じると軌道輪と転動体との間に電流が流れる。電流が流れると金属表面が局所的に溶解され、化学的に活性な新生面が露出することで潤滑剤の分解が加速される。
電気モータの回転軸を支持する転がり軸受では、電気モータからの微量な電流が回転軸を通って内部に流れる場合がある。この場合は、静電気の場合と同様に潤滑剤の分解が加速される。
【実施例】
【００４１】
下記の表１に示す各組成の鋼種Ａ〜Ｋからなる素材を用意した。鋼種Ａ〜Ｆは、この発明で特定した内輪、外輪、および転動体用の合金鋼に含まれる。鋼種Ｇ〜Ｋは、この発明で特定した内輪、外輪、および転動体用の合金鋼に含まれない。鋼種Ｇは〔Ｓｉ〕が、鋼種Ｈは〔Ｍｎ〕が、鋼種Ｉは〔Ｃｒ〕が、鋼種Ｊは〔Ｍｎ〕が、鋼種Ｋは〔Ｃｒ〕が、それぞれこの発明で特定した範囲から外れる。鋼種Ｊは「ＪＩＳ  Ｇ  ４８０５」のＳＵＪ２である。
鋼種Ｇからなる素材（〔Ｓｉ〕＞０．９質量％）と鋼種Ｉからなる素材（〔Ｃｒ〕＞１．８質量％）は、球状化焼鈍後の硬さが硬すぎて、内輪および外輪の形状に旋削加工することが難しかった。
【００４２】
【表１】
0006007562.tif 000002
【００４３】
鋼種Ａ〜Ｅ、Ｈ、Ｊ、Ｋからなる素材を用いて、図１の形状を有する呼び番号「６３０３」の玉軸受（内径：１７ｍｍ、外径：４７ｍｍ、幅：１４ｍｍ、ボール直径：８．７３１ｍｍ）の内輪１および外輪２を作製した。鋼種Ｊからなる素材と鋼種Ｆからなる素材を用いてボール３を作製した。
【００４４】
先ず、サンプルNo. １〜１５、No. １７〜１９、およびNo. ２１では、円柱状の各素材を旋削して、内輪１および外輪２の形状とした。次に、以下に示す熱処理アを行った後、研削を行って内輪１および外輪２を得た。熱処理アの各処理温度および時間を変化させることで、同じ鋼種の素材を用いて表面組成が異なる複数のサンプルを得た。
サンプルNo. １６では、鋼種Ｆからなる素材を球形に粗加工した後、以下に示す熱処理イを行った。次に、ボールピーニングおよび研磨を行ってボール３を得た。サンプルNo. ２０では、通常のボールに対する熱処理として以下に示す熱処理ウを行った以外は、No. １６と同じ方法でボール３を得た。
【００４５】
＜熱処理ア：浸炭窒化→焼入れ焼戻し＞
８００〜８８０℃の各温度に調整されたＲｘガス＋プロパンガス＋アンモニアガス雰囲気に２〜８時間保持する浸炭窒化処理を行った後、油冷する焼入れを行い、次いで１６０〜２４０℃の各温度で２時間保持する焼戻しを行った後、空冷する。
＜熱処理イ：浸炭窒化→焼入れ焼戻し＞
８２０℃に調整されたＲｘガス＋プロパンガス＋アンモニアガス雰囲気に４時間保持する浸炭窒化処理を行った後、油冷する焼入れを行い、次いで１７５℃で２時間保持する焼戻しを行った後、空冷する。
＜熱処理ウ：焼入れ焼戻し＞
８４０℃のＲｘガス雰囲気に１時間保持した後、油冷する焼入れを行い、次いで１８０℃で２時間保持する焼戻しを行った後、空冷する。
【００４６】
また、鋼種Ａ〜Ｋからなる素材を各種試験用の試験片の形状に加工し、それぞれサンプルNo. １〜２１と同じ熱処理を行った１２種類の試験片を用意した。これらの試験片を用いて、以下の方法により、表面の窒素含有率〔Ｎ〕、表面の炭素含有率〔Ｃ〕、表面のＳｉ・Ｍｎ系窒化物の面積率、１％Ｄ位置の窒素含有率〔Ｎ〕、１％Ｄ位置の炭素含有率〔Ｃ〕、１％Ｄ位置表層部の残留オーステナイト量（残留γ）、および１％Ｄ位置の残留応力を測定した。ボール３の直径（Ｄ）が８．７３１ｍｍであるため、１％Ｄ位置は、表面から８７．３１μｍの位置に相当する。
【００４７】
表面の窒素含有率および炭素含有率は、電子線マイクロアナライザ (ＥＰＭＡ）を用い、加速電圧１５ｋＶの条件で測定した。
表面のＳｉ・Ｍｎ系窒化物の面積率の測定では、電界放射型走査型顕微鏡（ＦＥ−ＳＥＭ）を用い、試験片の表面を加速電圧１０ｋＶで観察し、倍率５０００倍で３視野以上の写真を撮影した。この写真を二値化してから、画像解析装置を用いてＳｉ・Ｍｎ系窒化物の面積率を計算した。これにより、０．０１μｍ〜１μｍの微細な大きさで均一に分散しているＳｉ・Ｍｎ系窒化物の面積率を、精度良く測定できる。
【００４８】
１％Ｄ位置の窒素含有率および炭素含有率は、試験片の表面を電解研磨して１％Ｄ位置を露出させて、電子線マイクロアナライザ (ＥＰＭＡ）を用い、加速電圧１５ｋＶの条件で測定した。
１％Ｄ位置表層部の残留オーステナイト量および残留応力は、試験片の表面を電解研磨して１％Ｄ位置を露出させて、Ｘ線回折装置により測定した。この測定を１％Ｄ位置の３カ所以上で行い、平均値を算出した。
これらの測定結果を下記の表２に示す。残留応力の表記は、「−」が圧縮残留応力であり、「＋」が引張残留応力であることを示す。
【００４９】
【表２】
0006007562.tif 000003
【００５０】
表２に示すように、サンプルNo. １〜４の鋼種Ａからなる試験片のうちNo. ３の試験片は、浸炭窒化工程で表層部に導入された窒素が過剰となって、Ｓｉ・Ｍｎ系窒化物の面積率の面積率が１２．０％と極端に高いものであった。その結果、No. ３の内輪および外輪の表面が硬くなり過ぎて、軌道面が研削しにくい状態となっていた。
また、サンプルNo. ５〜９の鋼種Ｂからなる試験片のうちNo. ９の試験片は、圧縮残留応力が７２０ＭＰａと過剰であり、表面が過浸炭となっている。その結果、No. ９の内輪および外輪の表面が硬くなり過ぎて、軌道面が研削しにくい状態となっていた。
また、No. １７の試験片は、鋼種Ｈ（〔Ｍｎ〕＞１．２質量％）を用いたことで、残留オーステナイト量が４６体積％と過剰であり、No. １７の内輪および外輪の寸法安定性に問題がある。
【００５１】
そのため、これらを除いたNo. １、No. ２、No. ４〜８、No. １０〜１５、No. １８、No. １９、およびNo. ２１の内輪１および外輪２と、No. ２０またはNo. １６のボール３と、下記のグリースＡまたはＢとを、表３に示すように組み合わせ、ナイロン製の保持器４を用いて、図１の構造を有する２０種類の玉軸受（No. Ｊ１〜Ｊ２０）を組み立てた。そのうち、Ｊ１とＪ２とＪ５〜Ｊ７とＪ１０〜Ｊ１７の軸受は各３体、Ｊ３とＪ８とＪ９とＪ１８〜２０の軸受は各７体を用意した。
【００５２】
グリースＡ：基油がエーテル油、増ちょう剤がジウレア化合物であり、添加物が配合されていないもの。
グリースＢ：基油がグリースＡと同じエーテル油、増ちょう剤がグリースＡと同じジウレア化合物であり、腐食防止剤としてベンゾトリアゾール、防錆剤としてナフテン酸亜鉛、耐剥離添加剤としてジチオカルバミン酸亜鉛が配合されているもの。
【００５３】
Ｊ１〜Ｊ２０の軸受を、NSK Technical Journal No.679.p.28 に開示されているオルタネータシュミレート試験機にかけて、以下の条件で回転させ、内輪１、外輪２、ボール３のいずれかに剥離等の破壊が生じるまでの時間（剥離寿命）を調べた。そして、各３体または各７体の同じ軸受による累積破損確率が５０％となる剥離寿命を算出した。また、剥離が生じている面に組織変化が有るかどうかを光学顕微鏡で観察した。これらの結果を表３に示す。
オルタネータシュミレート試験機は、プーリーとゴムベルトでシャフトの回転を伝達しているため、試験中にプーリーとゴムベルトの間に静電気が生じて、グリースが分解されて水素が発生しやすい条件になっている。
【００５４】
＜試験条件＞
ラジアル荷重：６６．２ｋＮ
回転速度：２０００ｍｉｎ-1
【００５５】
【表３】
0006007562.tif 000004
【００５６】
表３に示すように、この発明の範囲から外れるNo. ４、７、８、１８、１９、２１の内輪および外輪を有するＪ３、Ｊ８、Ｊ９、Ｊ１８〜Ｊ２０の軸受は、剥離寿命が８２〜２３０時間であり、外輪に剥離が生じていた。また、外輪の剥離部の断面には白色組織が形成されていた。
これに対して、この発明の範囲内にあるNo. １、２、５、６、１０〜１５の内輪および外輪を有するＪ１、Ｊ２、Ｊ５〜Ｊ７、Ｊ１０〜Ｊ１７の軸受は、剥離寿命が６００時間以上であり、内輪と外輪には剥離が生じていなかった。
そのうち、No. ２０のボールを用いたＪ１、Ｊ２、Ｊ４、Ｊ５、Ｊ１０〜Ｊ１２、Ｊ１５〜Ｊ１７の軸受は、剥離寿命が６００〜７５０時間であり、ボールのみに剥離が生じていた。また、ボールの剥離部の断面には白色組織が形成されていた。これらの軸受の剥離寿命は基準となるＪ１８の軸受の３倍以上である。
【００５７】
No. １６のボールを用いたＪ６、Ｊ７、Ｊ１３、Ｊ１４の軸受は、１０００時間経っても内輪、外輪、ボールのいずれにも剥離が生じなかった。これらの軸受の剥離寿命は基準となるＪ１８の５倍以上である。
このうち、グリースＡを使用したＪ６とＪ１３の軸受は、１０００時間の試験打ち切り後、外輪の断面に白色組織が少しだけ発生していたが、剥離には至らなかった。図２は、Ｊ６およびＪ１３の軸受を構成する外輪の断面を示す顕微鏡写真である。また、グリースＢを使用したＪ７とＪ１４の軸受は、１０００時間の試験打ち切り後、外輪の断面に白色組織は発生しなかった。図３は、Ｊ７およびＪ１４の軸受を構成する外輪の断面を示す顕微鏡写真である。
【００５８】
以上の結果から、この発明の範囲内にある軸受は、基準となる軸受の３倍以上の剥離寿命が得られるとともに、好ましい構成のボールを用いることで、剥離寿命をより長く（基準となる軸受の５倍以上に）できることが分かる。また、使用するグリースに、腐食防止剤としてベンゾトリアゾール、防錆剤としてナフテン酸亜鉛、耐剥離添加剤としてジチオカルバミン酸亜鉛を配合することで、剥離寿命をさらに長くできることが分かる。
【符号の説明】
【００５９】
１  内輪
２  外輪
３  ボール（転動体）
４  保持器
５  シールド板
【図１】
0006007562.tif 000005
【図２】
0006007562.tif 000006
【図３】
0006007562.tif 000007